Brevet FR3037594A1 (20161223)
REVENDICATIONS1. Composition de liant thermodurcissable pour peinture en poudre, caractérisée en ce qu'elle est exempte de solvant 5 et comprend : au moins une première résine époxyde ou une résine fonctionnalisée avec au moins un groupement époxy, ladite résine présentant un équivalent époxy compris entre 250 et 800 g/eq et une température de 10 transition vitreuse comprise entre 35 et 80°C, au moins un durcisseur, de manière optionnelle, un catalyseur de réticulation, et en ce qu'elle présente une température de début de 15 polymérisation de 80°C et un temps de gel compris entre 35 s et 140 s à 180°C.\n<CLM>\1\tComposition de liant selon la revendication 1, dans laquelle : 20 la première résine est une résine méthacrylate de glycidyle fonctionnalisée avec au moins un groupement époxy présentant un équivalent époxy compris entre 250 et 700 g/eq, une température de transition vitreuse comprise entre 35 et 50°C, et une viscosité 25 dynamique à l'état fondu comprise entre 7 et 30 Pa.s à 150°C, dans le groupe constitué des et des anhydrides d'acides, - le durcisseur est choisi acides polycarboxyliques et 30 le catalyseur de réticulation est choisi dans le groupe des composés organométalliques à base d'étain et des sels d'ammonium quaternaires, ladite composition de liant présentant une température de polymérisation de l'ordre de 120°C. 3037594 15\n<CLM>\1\tComposition de liant selon la revendication 2, dans laquelle le rapport molaire de l'équivalent époxy de la première résine sur celui du durcisseur est compris entre 0,7 et 1,2, et est de préférence d'environ 0,8.\n<CLM>\1\tComposition de liant selon la revendication 1, dans laquelle la première résine est une résine époxyde diglycidyl éther de bisphénol A présentant une viscosité dynamique à l'état fondu comprise entre 500 et 3000 mPa.s à 150°C, le durcisseur est choisi dans le groupe constitué des dicyandiamides, des anhydrides d'acides, des phénoliques et des polyesters, et le catalyseur de réticulation est choisi dans le groupe des imidazoles, et ladite composition de liant présentant une température de polymérisation de l'ordre de 100°C.\n<CLM>\1\tComposition de liant selon la revendication 4, comprenant en outre une résine époxy crésol novolac, qui représente de préférence de 10 à 50 % du poids de la première résine dans ladite composition de liant.\n<CLM>\1\tComposition de peinture comprenant une composition de liant thermodurcissable telle que définie selon l'une quelconque des revendications 1 à 5 et au moins un pigment, et optionnellement en outre un agent d'étalement et des charges minérales ou organiques.\n<CLM>\1\tComposition de peinture selon la revendication 6, comprenant en outre au moins une charge conductrice de l'électricité. 3037594 16\n<CLM>\1\tComposition de peinture selon la revendication 7, dans laquelle la charge conductrice de l'électricité se présente sous forme de particules support enrobées d'une couche d'un métal choisi parmi le cuivre, le nickel, le cobalt et 5 l'argent.\n<CLM>\1\tComposition de peinture selon la revendication 8, dans laquelle les particules support de la charge conductrice de l'électricité sont choisies parmi : 10 - les particules de graphite, de diamant, de carbone expansé ou les nanotubes de carbone, les particules végétales sous forme de fibres, qui sont de préférence choisies parmi les fibres de lin, de chanvre, de noix de coco, de kenaf et de 15 miscanthus, et les charges polymériques. 10 Composition de peinture selon la revendication 9, dans laquelle lesdites particules support enrobées sont des 20 particules lamellaires de graphite enrobées d'une couche d'argent, ladite couche d'argent représentant en poids au plus 15% du poids total de la composition de peinture.\n<CLM>\1\tComposition de peinture selon l'une quelconque des 25 revendications 6 à 10, comprenant en outre une charge réfractaire, qui est de préférence choisie parmi les alumines hydratées et représente entre 10 et 40% en poids du poids total de la composition.